(57)【要約】      （修正有）【課題】密集状態で一つの口金から紡出された極細マルチフィラメント糸条を均一に冷却でき、更に、工程調子に優れた多錘の溶融紡糸装置とこれを用いて得られる極細マルチフィラメント糸条を提供する。【解決手段】紡糸口金群１と、前記紡糸口金群の直下に設けられ、糸条群を徐冷するための徐冷ゾーンと、前記徐冷ゾーンの直下に各錘に対応してそれぞれ設けられた開口を通過した糸条に、外周側から内側へ向かって放射状に冷却風をそれぞれ吹き付ける、円筒形状を有する冷却風吹出面が形成された円筒状糸条冷却装置３と、前記徐冷ゾーンを各錘毎に個別且つ独立に仕切るシール部材４と、前記開口部に設けられた円環形状を有する部材であって、且つ前記円環の内部を前記各錘糸条が通過する上昇気流抑制部材５と、を少なくとも備えた多錘溶融紡糸装置及びそれから得られる極細マルチフィラメント糸条である。【選択図】図１
2008138301.tif 000002
【特許請求の範囲】
【請求項１】
溶融した熱可塑性高分子重合体をマルチフィラメント糸条としてそれぞれ紡出する紡糸口金群と、
前記紡糸口金群の直下に設けられ、且つ紡出された前記糸条群を徐冷するための徐冷ゾーンと、
前記徐冷ゾーンの直下に前記各錘糸条に対応してそれぞれ設けられ、且つ上端には前記紡出糸条がを通過する開口が形成され、前記開口を通過した各錘糸条に対して糸条に近接した位置からその全外周を包み込むように外周側から内側へ向かって放射状に冷却風をそれぞれ吹き付ける、円筒形状を有する冷却風吹出面が形成された円筒状糸条冷却装置と、
前記徐冷ゾーンを各錘毎に個別且つ独立に仕切ると共に糸条が通過する前記開口を除いてその内部を気密にシールするシール部材と、
前記開口部に設けられた円環形状を有する部材であって、且つ前記円環の内部を前記各錘糸条が通過する上昇気流抑制部材と、を少なくとも備えた多錘溶融紡糸装置。
【請求項２】
前記紡糸口金が前記マルチフィラメント糸条を構成するフィラメント群を多重同心円列を形成させて紡出する口金である、請求項１に記載の多錘溶融紡糸装置。
【請求項３】
前記上昇気流紡糸部材の円環内壁面とその内部を通過する前記紡出糸条との間隔を２〜１５ｍｍにした、請求項１又は請求項２に記載の多錘溶融紡糸装置。
【請求項４】
前記昇気流紡糸部材を前記開口に着脱自在とした、請求項１〜３の何れかに記載の多錘溶融紡糸装置。
【請求項５】
請求項１〜４の何れかに記載の多錘溶融紡糸装置によって溶融紡糸されたマルチフィラメント糸条であって、その単糸繊度が０．０５デシテックス以上、３．０デシテックス以下であり、且つそのフィラメント数が９０本以上、５００本以下である極細マルチフィラメント糸条。
【発明の詳細な説明】
【技術分野】
【０００１】
本発明は、ポリエステル、ポリアミド、ポリオレフィンなどからなる高分子重合体（以下、「ポリマー」と言う）を多錘の紡糸口金群から紡出し、フィラメント数が９０以上の極細マルチフィラメント糸条群を溶融紡糸するための多錘溶融紡糸装置及びそれから得られる極細マルチフィラメント糸条に関する。
【背景技術】
【０００２】
ポリエステル、ポリアミド、ポリオレフィンなどからなる熱可塑性ポリマーを紡糸口金に穿設されたポリマー吐出孔群から紡出して繊維化した糸条を冷却して繊維化する溶融紡糸プロセスは、熱可塑性合成繊維を生産する一般的なプロセスである。中でも、紡出された合成繊維を冷却する冷却プロセスは、高品質な糸を生産する上で極めて重要な役割を果たしている。特に、衣料用長繊維の溶融紡糸プロセスでは、冷却プロセスが溶融紡糸後の糸強度や伸度、染織性に非常に大きな影響を与えることが従来から知られている。
【０００３】
また、近年において、一つの口金から多数のマルチフィラメント群から構成される糸条（特に、９０フィラメント以上の「ハイマルチ」と呼ばれる糸条）を高い密集状態で溶融紡糸することが行われている。しかも、例えば，その単糸（「一本のフィラメント」のことである）の繊度が０．３デシテックス以下の極細繊維も生産されている。
【０００４】
このように、極細マルチフィラメント糸条を一つの口金から高密度で紡糸するプロセスにおいては、各フィラメント間で物性差が生じないように得られる品質を均一化することが非常に難しい。そのため、しばしば、不均一な冷却によって惹起される冷却斑などに起因した繊度斑がフィラメント間に生じる。そこで、繊度斑が生じないように、紡出された糸条の冷却を均一に制御することが非常に重要であって、この均一な冷却技術によって、初めて均質な糸条を安定して生産することができる。
【０００５】
このような理由から、均質なマルチフィラメント糸条を得るための紡出糸の条の冷却技術が要求されるのであるが、このような従来技術として、例えば、特許文献１（特開平７−９７７０９号公報）や特許文献２（特開２０００−３４６１５号公報）に開示されているものがある。
【０００６】
ここで、この従来技術について簡単に説明すると、この従来技術は、口金から紡出された糸条の紡出方向に沿って冷却風の吹出手段を設けて、紡出された糸条に対して横方向から一方的に冷却風を供給して、紡出糸条を冷却しようとするものである。
【０００７】
確かに、このような紡糸方法を採用すると、例えば、横一列に並置した紡糸口金群から一斉に多錘糸条群を紡出し、これらの多錘糸条群に対して横方向から一斉に冷却風を吹きつけることができる。このため、紡糸設備を単純化できる上に、多錘化が容易である点とと設備コスト面において大きな利点を有する。
【０００８】
しかしながら、この従来技術では、冷却装置から元々乱れた状態で供給される冷却風を整然と流すために乱れを整流した上で、その風速や流れ状態を均一かつ定常に維持しなけ糸条に吹き付けねばならない。そのため、冷却風が吹き出される間、あるいは吹き出された後に、様々な気流整流手段などを用いて冷却風を整流制御しなければならない。
【０００９】
そのために、冷却風の吹出面に金網、パンチングプレート、あるいは多孔質金属等の様々な圧力抵抗低体（均圧体）を設置して冷却風の吹出風速を均一化したり、冷却風の吹出面と糸条との間に、格子部材やハニカム構造部材のような整流部材を設置して冷却風の流れを整流するなどの方策が古くから行われている。
【００１０】
ところが、このような方策を講じているにもかかわらず、特に、長繊維の極細マルチフィラメント糸条の冷却においては、未だに良好な冷却が困難であって、繊度斑や染着斑が生じている。このような理由から、冷却斑を解消して繊度斑や染着斑を改善することができる冷却プロセスを提供することが大きな課題となっている。
【００１１】
ところが、この糸条冷却装置は、特定の一方向からのみ冷却風を紡出糸条に対して吹き付けて冷却する「横吹冷却方式」であるため、このような問題を劇的に改善することが困難である。何故ならば、この「横吹冷却方式」では、冷却風の風圧によって紡出糸条が風下方向へ大きくふくらむからである。このようにして、紡出されたフィラメント群が風下方向へ大きく膨らむと、冷却風の吹出面からフィラメント群が遠ざかってしまい、その結果として、冷却風とフィラメント群（糸条）との間の熱交換効率が低下する。
【００１２】
なお、このような欠点を克服するために、冷却風の流速を大きくし、糸条との間の熱交換効率を向上させるような手段も考えられる。しかしながら、このような手段では、冷却風の風圧がより一層増大し、糸条が更に大きく風下側へとふくらむと共に、冷却風が糸条に到達するまでに乱れるという副作用を伴う。その結果、糸揺れが発生して、かえって、紡出糸条の均一な冷却を阻害するという大きな問題がある。
【００１３】
しかも、このような従来の横吹冷却方式では、一つの口金から紡出される糸条のフィラメント数が多くなればなる程、フィラメント群が密集して随伴気流を伴いながら走行する。そうすると、冷却風のフィラメント群間への貫流性が低下し、冷却風の流入側に位置するフィラメント群と流出側に位置するフィラメント群との間で冷却効率に差が生じる。その結果、フィラメント間に冷却斑が生じてしまい、得られる繊維の品質を低下させる要因ともなっている。したがって、特に、ハイマルチの極細マルチフィラメント糸条に対する冷却プロセスとしては、従来の横吹冷却技術には大きな限界が生じている。
【００１４】
そこで、従来の横吹冷却方式に代えて、例えば、特許文献３（特開２００３−２５３５２２号公報）、あるいは、特許文献４（特開２００４−３００６１４号公報）に開示されている糸条冷却装置が使われるようになってきた。この糸条冷却装置では、独立した円筒形状を有する冷却風吹出面を有する円筒状糸条冷却装置内に紡出された各錘のフィラメント群（糸条）をそれぞれ導いて、紡出糸条の外周側から内側へ向けて放射状に冷却風を吹き付けることにより、紡出糸条に生じる冷却斑を抑制して均一に糸条を冷却する縦吹冷却装置の開発が行われている。
【００１５】
以上に述べた縦吹冷却装置は、スフや産業資材用繊維の溶融紡糸に古くから利用されてきた技術であって、衣料用繊維とは全く異なるオーダの極めて多数のフィラメント群を一つの口金から紡出するものである。このため、この縦吹冷却方式を衣料用長繊維の紡糸プロセスに適用するためには、解決しなければならない課題が幾つかある。
【００１６】
その一つとして、先ず多錘化に対応したより単純化した構造とすることが要求される。また、この方式は、円筒形状を有する冷却風吹出面を有する糸条冷却装置の内部へ紡出糸条を導かなければならないという装置の宿命がある。
【００１７】
そうすると、この制約を受けて、冷却装置の構造上の問題として、紡出糸条を通過させるための開口部が上下両端部に形成されていなければならない。ところが、このような開放端が上下の２箇所に形成されていると、冷却風がこれらの２つの開放端から吹き出す。その結果、これら開放端から冷却風が流出するという問題が生じる。
【００１８】
このような場合において、冷却風が糸条と共に冷却装置の下端部から流出することについては問題はないが、開放された上端部から口金方向に向かって冷却風が流出すると、この冷却風の影響で口金面が急激に冷却されてしまう。その結果、口金のポリマー吐出面に温度分布差が生じて、口金に穿設されたポリマー吐出孔から吐出されるポリマーの吐出斑あるいは吐出不良を惹起する。そうすると、単糸切れ（フィラメント切れ）や断糸を誘発し紡糸調子の悪化を招き、ひどい場合には紡糸が不可能となってしまう。また、多錘化された紡糸装置では、この冷却風が隣接錘へも流れるようになって、更に悪影響が広範囲に及ぶという問題がある。
【００１９】
【特許文献１】特開平７−９７７０９号公報
【特許文献２】特開２０００−３４６１５号公報
【特許文献３】特開２００３−２５３５２２号公報
【特許文献４】特開２００４−３００６１４号公報
【発明の開示】
【発明が解決しようとする課題】
【００２０】
以上に述べた従来技術が有する諸問題に鑑み、本発明が解決しようとする課題は、例えば、単糸繊度が０．３デシテックス以下で、かつ９０フィラメント以上（いわゆる、フィラメント数が通常の糸条よりも多い“ハイマルチ”の糸条）といった密集状態で一つの口金から紡出された極細マルチフィラメント糸条を均一に冷却でき、ことによって、繊度斑や染着斑が改善されると共に、更に、溶融紡糸を実施時に単糸切れや断糸がなく工程調子に優れた多錘の溶融紡糸装置とこれを用いて得られる極細マルチフィラメント糸条を提供することにある。
【課題を解決するための手段】
【００２１】
本発明者らは、上記課題を達成するために、鋭意検討した結果、口金の下方に配置した円筒形状の冷却風吹出面を有する糸条冷却装置から放射状に吹出された冷却風を、その内部を通過する各錘糸条に対して吹き付けて冷却する方法において、前記冷却風の吹出面と糸条との間の距離を短く設定し、フィラメント群（糸条）間へ貫流させる冷却風の貫通性を向上させることを着想した。
【００２２】
また、これと共に、生産効率を上げるために、多数本のマルチフィラメント糸条群（多錘糸条群）が一斉に溶融紡糸される多錘の溶融紡糸装置では、隣接錘との干渉を避ける必要がある。例えば、紡出された各錘糸条を徐冷するために、その内部雰囲気が所定の温度に加熱もしくは保温された徐冷ゾーンが、隣接錘から受ける影響を回避する必要がある。
【００２３】
このために、本発明者らは、無風領域である徐冷ゾーン内の雰囲気が乱されないようにするため、各錘の糸条をそれぞれ仕切る仕切り部材を設置することを想到した。また、これと共に、更に、紡出された糸条を冷却する前記円筒状糸条冷却装置の上端部に冷却風が前記徐冷ゾーンへ上昇するのを防ぐ円環形状の上昇気流抑止部材を設置すれば、除冷ゾーンへの冷却風の吹き上がりを抑制でき、これによって錘間物性差の低減と繊度斑の抑制に寄与することが可能となることを見出し本発明に到達したものである。
【００２４】
ここに、前記課題を解決するための発明として、
「溶融した熱可塑性高分子重合体をマルチフィラメント糸条としてそれぞれ紡出する紡糸口金群と、
前記紡糸口金群の直下に設けられ、且つ紡出された前記糸条群を徐冷するための徐冷ゾーンと、
前記徐冷ゾーンの直下に前記各錘糸条に対応してそれぞれ設けられ、且つ上端には前記紡出糸条がを通過する開口が形成され、前記開口を通過した各錘糸条に対して糸条に近接した位置からその全外周を包み込むように外周側から内側へ向かって放射状に冷却風をそれぞれ吹き付ける、円筒形状を有する冷却風吹出面が形成された円筒状糸条冷却装置と、
前記徐冷ゾーンを各錘毎に個別且つ独立に仕切ると共に糸条が通過する前記開口を除いてその内部を気密にシールするシール部材と、
前記開口部に設けられた円環形状を有する部材であって、且つ前記円環の内部を前記各錘糸条が通過する上昇気流抑制部材と、を少なくとも備えた多錘溶融紡糸装置」が提供される。
【００２５】
このとき、本発明に係る前記多錘溶融紡糸装置は、前記紡糸口金として、前記マルチフィラメント糸条を構成するフィラメント群を多重同心円列を形成させて紡出する口金とすることが好ましい。
また、本発明に係る前記多錘溶融紡糸装置では、前記上昇気流紡糸部材の円環内壁面とその内部を通過する前記紡出糸条との間隔を２〜１５ｍｍとすることが好ましい。
更に、本発明に係る前記多錘溶融紡糸装置は、前記昇気流紡糸部材を前記開口に着脱自在とすることが好ましい。
【００２６】
次に、本発明に係る「極細マルチフィラメント糸条」として、前述の多錘溶融紡糸装置を使用して溶融紡糸したマルチフィラメント糸条であって、その単糸繊度が０．０５デシテックス以上、３．０デシテックス以下であり、且つそのフィラメント数が９０本以上、５００本以下とした極細マルチフィラメント糸条が得られる。
【発明の効果】
【００２７】
本発明は、単糸繊度が非常に小さく、かつ、フィラメント数が多い糸条において、特に、従来のように一方向から冷却風を紡出糸条へ吹き付ける横吹式の糸条冷却装置を使用するのでは無く、その内部を走行する紡出糸条に対して、円筒形状を有する冷却風吹出面から放射状に冷却風を吹き付けて糸条を冷却している。
【００２８】
したがって、本発明では、糸の揺らぎによって接触しない程度の極めて近接した位置から走行するフィラメント群（糸条）に対して、その外周側から内側へと拡散せずに整流された冷却風を吹き付けることができる。このため、密集して走行するフィラメント群であっても、冷却風の速度をそれほど大きくせずに、走行するフィラメント群を包み込むようにしてその間へ冷却風を全外周方向から内部へと貫通させることができる。したがって、冷却風の風圧を下げることができ、それ故に、紡出された糸条が風下側へ大きくふくらということもなくなる。
【００２９】
その結果、糸条と冷却風との間の熱交換効率を高めることが可能となり、冷却風の風速を従来よりも小さくしても十分な冷却性能が発揮できることとなり、強い風速に起因する糸揺れの発生も抑制することが可能となる。したがって、冷却斑が解消され、均繊性と均染色性に優れた品質の良い糸条を得ることができる。
【００３０】
また、本発明では、円筒状糸条冷却装置と口金との間に形成された徐冷ゾーンから内部気流が流出しないように、紡出糸条が走行する開口部を残して、それ以外の箇所を気密となるようにシールを十分に行う。特に、隣接錘との間には、本発明においては、気密性の高い仕切り部材を設けて各錘を独立に仕切ることによって、円筒状糸条冷却装置の上端の開放部から流れ出た冷却風が隣接錘に悪影響を及ぼさないようにしてある。
【００３１】
しかしながら、このような対策を施しても、まだ円筒状糸条冷却装置の開放端から流れ出た冷却風が口金面へ流れて、口金面を急激に冷却してしまい、これにより断糸を誘発し紡糸が不可能となってしまうという問題が残る。
【００３２】
この問題に対して、本発明では、円筒状糸条冷却装置の上端開放部の開口に、最外周に位置するフィラメント群との間に形成された隙間を小さく設定した「円環形状（リング形状）の上昇気流抑制部材」を設置する。このようにすることによって、糸条冷却装置の上端開口からの冷却風の吹き上がりを低減し、吹き上がった冷却風による口金の冷却という問題を解消できる。その結果、単糸切れや断糸の発生が少なくなり、紡糸調子に優れた溶融紡糸装置を提供できるという効果を奏する。
【発明を実施するための最良の形態】
【００３３】
以下に本発明の実施例を図面に基づいて説明する。
図１は、ポリエステル、ポリアミド、ポリオレフィンなどの熱可塑性ポリマーからなる極細マルチフィラメント糸条を溶融紡糸するための溶融紡糸装置を模式的に例示した概略装置構成図である。なお、本発明は多錘の溶融紡糸装置に関するものであって、図１の紙面に対して直角方向にも多くの錘が存在しているが、図１では単錘のみを記載していることを付言しておく。
【００３４】
なお、実際の生産工程において使用される溶融紡糸装置では、生産性の向上を図るために、複数錘（例えば、２錘、４錘、６錘、８錘など）をまとめて一台の巻取機で巻き取る場合が多いが、本発明においては、便宜上、単錘のみを巻き取る格好にしてあることも併せて付言しておく。
【００３５】
ここで、前記図１において、各参照符号に対応する各要素の名称について簡単に説明すると、１は紡糸口金（以下、単に「口金」とも言う）、２は断熱部材、３は糸条冷却装置、４はシール部材、５は上昇気流抑制部材、６は円筒状糸条冷却装置（以下、単に「糸条冷却措置」と言う）、７は油剤付与装置、８は第１引取りローラ、９は第２引取りロ−ラ、１０は巻取機、Ｙはマルチフィラメント糸条をそれぞれ示す。
【００３６】
以上に説明した溶融紡糸装置において、通常、前記紡糸口金は円形をしており、そのポリマー吐出面には、多重（通常、２重、３重、又は４重）に形成された同心円上に多数のポリマー吐出孔が穿設されている。このため、これらの吐出孔群から紡出されたマルチフィラメント糸条は、通常、多重同心円列を形成したフィラメント群を形成しており、本発明においては、多錘（多数本）のマルチフィラメント糸条群として溶融紡糸される。
【００３７】
このとき、本発明は、その単糸繊度（一本のフィラメントの繊度）が０．３デシテックス以下の極細マルチフィラメントを溶融紡糸するために好ましく用いることができる。なお、単糸繊度が０．０５デシテックスよりも小さくなると、溶融紡糸を安定に行うことが厳しくなる。
【００３８】
また、本発明においては、一本のマルチフィラメント糸条が構成するフィラメント数が９０本以上かつ５００本以下のハイマルチの極細マルチフィラメント糸条を溶融紡糸するのに好ましく用いることができる。このとき、一本のマルチフィラメント糸条を構成するフィラメント数が９０本よりも少なくなると、本発明のような溶融紡糸装置を用いなくても、従来の横吹方式の冷却装置を備えた溶融紡糸装置でもある程度の品質を有する糸条を溶融紡糸することができる。なお、フィラメント数が５００本以上となると衣料用繊維としての用途としての価値が無くなる。
【００３９】
また、糸条Ｙを紡出する紡糸口金１の下方には、口金１に穿設された多数のポリマー吐出孔から紡出された糸条Ｙを冷却する糸条冷却装置３が設けられている。このとき、口金１と糸条冷却装置３との間には、紡出糸条の物性、すなわち、その配向性と結晶性を制御するために徐冷ゾーン（「冷却遅延ゾーン」あるいは「ホットゾーン」ともいう）が設けられている。
【００４０】
なお、この徐冷ゾーンは、一般に、ポリマーの溶融温度より低い温度に加熱あるいは保温されており、この温度が大きくかく乱されると、得られる糸物性に大きな影響がある。特に、極細マルチフィラメント糸条の溶融紡糸では、紡出された糸条を冷却するのに要する冷却時間と冷却距離が太い糸の場合よりも短くなるため、更にその影響は大きくなる。そこで、この徐冷ゾーンは、その温度を保つ上からも気密状態にする必要があり、本発明では、このために図示したようにシール部材４が設けられている。
【００４１】
なお、このシール部材４は、図１の紙面と垂直方向に存在する隣接錘との間を気密に仕切るための仕切り部材の役割も果たしている。ただし、この仕切り部材をかねるシール部材４は、口金１と冷却装置との間に設けられるために、徐冷ゾーンからの熱が糸条冷却装置３に伝導して温度上昇などを引き起こすことが無いように、糸条冷却装置３の上端には断熱部材２が設けられている。
【００４２】
ところで、図１に例示した溶融紡糸装置では、複数錘（例えば、２錘、４錘、６錘、８錘など）の糸条冷却装置３を纏めて一つのグループとし、この一つのグループを単位とした多錘紡糸方式が採用されている。しかも、このようなケースでは、徐冷ゾーンはこれらのグループで共用されており、共通のグループを構成する各錘から吹き上げる冷却風の風量のバランスが保たれている間は徐冷ゾーンの共用は問題ない。
【００４３】
しかしながら、その風量バランスが一旦崩れると、このバランスの崩れに誘発されて除冷ゾーン内に雰囲気温度差が異なる領域が生じる。そうすると、口金直下の徐冷ゾーンへ紡出された各錘糸条は、この雰囲気温度差が異なる領域をそれぞれ通過することとなって、その配向度や結晶構造に大きな影響を受け、その結果が糸物性の錘間差となって現れることとなる。
【００４４】
このような理由から、前記シール部材４は、各錘毎に徐冷ゾーンを個別かつ独立に気密に仕切るための仕切り部材としての役割をも果たしているのである。このようにすることによって、共通の徐冷ゾーン内で冷却風の吹き上がりバランスが崩れて、徐冷ゾーンに温度分布差が生じ、これによって錘間で糸物性差が生じるという問題を解消することができる。
【００４５】
次に、本発明の溶融紡糸装置が備える糸条冷却装置３について説明する。この糸条冷却装置３は、図１に示すように、円筒状の冷却風吹出面６を有しており、また、その上端部には前述のように断熱部材２を備えており、更に、この断熱部材２には、糸条Ｙが通過するための上端開放部としての開口が設けられている。
【００４６】
しかも、本発明の溶融紡糸装置では、この開口部に上昇気流抑制部材５が設けられており、これによって、冷却風吹出面６から吹き出された冷却風が、前述の徐冷ゾーンへ吹き上がらないようにされている。なお、この上昇気流抑制部材５は、図1に示したように、糸条の走行方向に延びた円環形状（リング形状）をしており、これによって、紡出糸条Ｙは円環内を容易に通過できる。
【００４７】
ここで、この上昇気流抑制部材５と、その内部を通過する一群のマルチフィラメントから構成される糸条Ｙとの関係について説明する。この関係については、糸条Ｙを構成する最外周に位置するフィラメント群と上昇気流抑制部材５の内壁面との間の間隔が重要である。もし、この間隔を正常な範囲に保つことができなければ、前記徐冷ゾーンへの冷却風の進入を防止するための上昇気流抑制部材５は、その役割を果たすことができない。さらに、この間隔は、走行する糸条Ｙの周りに形成される随伴気流の発達を抑制する上でも重要である。
【００４８】
つまり、この間隔は、紡出糸条に随伴して上昇気流抑制部材５を流下する気流と、逆に上昇気流抑制部材５から上昇する冷却風との間の気流バランス（風量バランス）を一定に保つ上で重要な役割を担っているからである。したがって、紡糸条件にもよるが、この距離は通常の溶融紡糸条件において、目安として、その間隔を２〜１５ｍｍとすることが好ましい。
【００４９】
なお、この値が２ｍｍより小さくなると、紡出糸条に微小な揺らぎ（糸揺れ）が生じても、上昇気流抑制部材５の内壁面と接触するため好ましくない。また、大きすぎると、徐冷ゾーンに出入りする気流のバランスが崩れてしまい、冷却風の吹き上がりが大きくなって口金１のポリマー吐出面を急冷してしまたり、走行糸条Ｙの周りに発達する随伴気流の抑制効果が低下したりしてしまうなどの好ましくない影響が出る。
【００５０】
更に、本発明の上昇気流抑制部材５を断熱部材２と脱着自在に構成しておけば、生産する糸条の各銘柄に合わせて、その円環サイズを容易に変更することが可能であるから、フィラメント群Ｙの最外周径と円環内径との隙間を任意に設定することが可能である。したがって、紡出糸条Ｙが持ち込む随伴気流の大きさによってその隙間の調整を容易に行うことができる。
【００５１】
また、溶融紡糸装置立上げ時や断糸処理時に行う糸掛け作業において、上昇気流抑制部材５を設けることで、前記糸条冷却装置３内へ糸通しを行う作業時に糸が断熱部材２の開口部などに引っ掛かることなくスムーズに糸通しを行えるという利点もある。更に、防止する糸条の各銘柄に合わせて、上昇気流抑制部材５の円環の先端部のテーパ角度を変更し、紡出された糸条が持ち込む随伴気流の速度に合わせて、随伴気流の持込を最適に制限できる角度に設定することも可能である。
【００５２】
なお、この上昇気流抑制部材６の材質としては、特に制限する必要は無いが、製糸ガイドに慣用される各種のセラミックを好適に使用することができる。また、炭素鋼、ステンレス鋼など一般的な金属材料の表面にセラミックコーティング処理や硬質クロムメッキなどを行ったものを使用しても良い。
【００５３】
以上に説明したように、本発明の溶融紡糸装置では、口金１に高密度で穿設された多数のポリマー吐出孔群から密集した状態で熱可塑性ポリマーを紡出するような紡糸工程において、大きな効果を奏する。ただし、このような溶融紡糸工程では、口金１から紡出された熱可塑性ポリマーは、徐冷ゾーンを通過した後に糸条冷却装置３へ導入されて、各フィラメント間に冷却斑が生じないように均一に冷却する冷却工程も重要である。
【００５４】
そこで、本発明に係る糸条冷却装置３について、以下に説明する。
図１に示したように、本発明の糸条冷却装置３はで、冷却風吹出室の内部に設けられた円筒形状を有する冷却風吹出面６からその円筒内部の中心方向に向かって放射状に吹き出される冷却風によって紡出糸条Ｙを冷却する。なお、この冷却風吹出面６から吹き出される冷却風は、円筒内を通過するフィラメント群の全外周から、フィラメント群を包み込むように極めて近接した位置から吹き出され、糸条Ｙに吹き付けられる。
【００５５】
このように、冷却風吹出面６は、走行するフィラメント群Ｙの至近距離から冷却風を吹き出すことができるが、冷却風吹出面６を構成する部材としては、従来のものと同様に、金網、パンチングプレート、あるいは多孔質金属等の様々な圧力抵抗低体（均圧体）などで形成することができる。
【００５６】
なお、冷却風吹出面６に冷却風の流れを整流する整流部材としての機能を付与すれば，冷却風の速度の均一化とともに、その流れの整流をも良好に行うことができる。なお、このような整流機能を付与するためには、例えば、多層積層板で構成された整流板などを内壁部あるいは外壁部に接するように円筒状に設ければよい。
【００５７】
そうすると、さらに、吹き出し方向までも一定の方向に揃えられた冷却風が、整流された状態で乱されずに、流速も小さくしたままでフィラメント群Ｙへ吹き付けることができ、更に、上昇気流抑制部材５によって随伴気流がカットされたフィラメント群間への冷却風の貫流性も大幅に向上させることができる。
【００５８】
このようにして、本発明の溶融紡糸装置によれば、密集した極細マルチフィラメント糸条Ｙを溶融紡糸する場合であっても、冷却時の糸揺れが抑制されると同時に、冷却斑の発生も抑制され、それ故に、各フィラメント間に冷却斑に起因する繊度斑の発生もなく、品質に優れた繊維を溶融紡糸することができる。
【００５９】
以上に説明したように糸条冷却装置３より吹き出される放射状の冷却風により所定温度以下（例えば、ポリエステルではそのガラス転移点以下）まで冷却された紡出糸条Ｙ、糸条冷却装置３の下方に位置する油剤付与装置７によって油剤を付与される。ついで、必要に応じて空気ノズルから噴出される圧縮空気などによって交絡処理が施され、一対の第１引取りロ−ラ８と第２引取りロ−ラ９に一定の紡糸速度で引き取られ、最終的に糸条パッケージとして巻取機１０で巻き取られる。
【００６０】
最後に、本発明者らの検討によれば、極細マルチフィラメント糸条の溶融紡糸においては、口金１のポリマー吐出面から糸条冷却装置３の上端部までの距離を短く設定する程、紡出糸条の冷却固化点が上流側へ移動し、紡糸張力の増加と共に繊度斑が低減することが分かっている。しかし、その一方で、冷却風吹出面６の上部からの口金１面への冷却風の吹き上がりの影響を受け易い状態となり、錘間物性差が生じ易いことが確認できた。しかしながら、本発明の溶融紡糸装置を使用することによって、このような問題も解消できることを確認した。
【図面の簡単な説明】
【００６１】
【図１】本発明に係る合成繊維の溶融紡糸装置の一実施形態を例示した概略装置構成図である。
【符号の説明】
【００６２】
１：紡糸口金
２：断熱部材  
３：糸条冷却装置
４：シール部材
５：上昇気流抑制部材
６：冷却風吹出面
７：油剤付与装置
８：第１ローラ
９：第２ロ−ラ
１０：巻取機
Ｙ：糸条
【図１】
2008138301.tif 000003